(57)【特許請求の範囲】
【請求項１】
基材フィルム上に粘着剤層が形成され、前記粘着剤層に接するように当該粘着剤層上に接着剤層が形成されたダイシング・ダイボンディング一体型フィルムの前記接着剤層に、前記接着剤層の周縁が全体にわたって１０ｍｍよりも大きくはみ出るように、半導体ウェハを貼付する半導体ウェハ貼付工程と、
前記接着剤層の周縁の外側で、ウェハリングを前記粘着剤層に貼付するウェハリング貼付工程と、
前記半導体ウェハをブレードダイシングし、個片化された複数の半導体チップを得るチップ化工程とを備え、
前記チップ化工程において、ダイシングブレード及び前記半導体ウェハに吹き付けられる切削水が、前記接着剤層の周縁部に直接当たることが抑制されるように、前記半導体ウェハからはみ出す前記接着剤層のはみ出し部分に切削水を吹き付けることを特徴とする半導体チップの製造方法。
【請求項２】
前記切削水の供給圧力は、０．２ＭＰａ〜０．６ＭＰａであることを特徴とする請求項１記載の半導体チップの製造方法。
【請求項３】
前記切削水の流量は、０．５Ｌ／分〜２．０Ｌ／分であることを特徴とする請求項１又は２記載の半導体チップの製造方法。
【請求項４】
基材フィルム上に粘着剤層が形成され、前記粘着剤層に接するように当該粘着剤層上に接着剤層が形成されたダイシング・ダイボンディング一体型フィルムの前記接着剤層に、前記接着剤層の周縁が全体にわたって１０ｍｍよりも大きくはみ出るように、半導体ウェハを貼付する半導体ウェハ貼付工程と、
前記接着剤層の周縁の外側で、ウェハリングを前記粘着剤層に貼付するウェハリング貼付工程と、
前記半導体ウェハをブレードダイシングし、個片化された複数の半導体チップを得るチップ化工程とを備え、
前記チップ化工程において、ダイシングブレード及び前記半導体ウェハに吹き付けられる切削水が、前記接着剤層の周縁部に直接当たることが抑制されるように、前記半導体ウェハからはみ出す前記接着剤層のはみ出し部分に切削水を吹き付けることを特徴とする半導体ウェハの切断方法。
【請求項５】
前記切削水の供給圧力は、０．２ＭＰａ〜０．６ＭＰａであることを特徴とする請求項４記載の半導体ウェハの切断方法。
【請求項６】
前記切削水の流量は、０．５Ｌ／分〜２．０Ｌ／分であることを特徴とする請求項４又は５記載の半導体ウェハの切断方法。
【発明の詳細な説明】
【技術分野】
【０００１】
本発明は、半導体チップの製造方法及び半導体ウェハの切断方法に関する。
【背景技術】
【０００２】
従来、半導体チップと半導体チップ用の支持部材との接合には、ペースト状の接着剤が主に使用されていた。しかしながら、ペースト状の接着剤を用いる場合、半導体チップからのはみ出しや、半導体チップが傾いて接着される等の不具合、膜厚制御の困難性などの問題があった。
【０００３】
このような問題を解消するため、近年、ペースト状の接着剤に代わって、フィルム状の接着剤が注目されている（例えば、下記特許文献１〜３参照）。このフィルム状の接着剤の使用方法として、ウェハ裏面貼付方式がある。ウェハ裏面貼付方式では、まず、フィルム状の接着剤層を半導体ウェハの裏面に貼付した後、粘着剤層が形成されたダイシング用基材シートを接着剤層の他面に貼り合わせる。その後、半導体ウェハをダイシングして、個片化された半導体チップを得る。個片化された半導体チップはピックアップされた後に、ボンディング工程に移される。従って、ダイシング用基材シートの粘着剤層には、半導体ウェハの切断に伴う負荷によって、接着剤層が飛散しない程度の粘着力が求められる一方、半導体チップをピックアップする際には、各半導体チップへの粘着剤の残りが無く、接着剤層付きの半導体チップを容易にピックアップできることが求められる。
【０００４】
また、ウェハ裏面貼付方式に用いられるダイシングテープにはＵＶ型と感圧型がある。ＵＶ型のダイシングテープでは、ＵＶ照射前には、ダイシング時に求められる粘着力を有し、ＵＶ照射後には、半導体チップを容易にピックアップできる粘着力まで落とすことが可能である。一方、感圧型のダイシングテープでは、ＵＶ照射工程は不要であるが、ダイシング時に必要な粘着力と、半導体チップを容易にピックアップできる粘着力という、相反する特性を両立させた粘着力を有することが要求されている。
【先行技術文献】
【特許文献】
【０００５】
【特許文献１】特開２００２−２２６７９６号公報
【特許文献２】特開２００２−１５８２７６号公報
【特許文献３】特開平２−３２１８１号公報
【発明の概要】
【発明が解決しようとする課題】
【０００６】
上述のフィルム状の接着剤層と、ダイシング用基材シートとを一体化したダイシング・ダイボンディング一体型フィルムなるものが知られている。このダイシング・ダイボンディング一体型フィルムでは、例えば、長尺の剥離性基材上に、接着剤層、粘着剤層、及びダイシング用基材シートがこの順に形成されており、接着剤層は半導体ウェハよりも大きくなるようにプレカット（予め切断）されている。
【０００７】
ところで、ダイシング工程では、高速回転するダイシングブレードと半導体ウェハとの間に生じる摩擦熱を冷却するために、ダイシングブレード及び半導体ウェハ上に、切削水が吹き付けられる。しかしながら、接着剤層と粘着剤層との密着力が弱い場合、この切削水による負荷・水圧に耐えきれず、上述のように半導体ウェハよりも大きくプレカットされた接着剤層の周縁部が剥がれてしまうという問題があった。このように剥がれた接着剤層は、半導体ウェハを汚染するおそれがある。
【０００８】
本発明は、上記課題の解決のためになされたものであり、半導体ウェハのダイシング工程において、接着剤層の周縁部が粘着剤層から剥がれることを抑制する半導体チップの製造方法及び半導体ウェハの切断方法を提供することを目的とする。
【課題を解決するための手段】
【０００９】
上記課題の解決のため、本発明に係る半導体チップの製造方法は、基材フィルム上に粘着剤層が形成され、粘着剤層に接するように当該粘着剤層上に接着剤層が形成されたダイシング・ダイボンディング一体型フィルムの接着剤層に、接着剤層の周縁が全体にわたって１０ｍｍよりも大きくはみ出るように、半導体ウェハを貼付する半導体ウェハ貼付工程と、接着剤層の周縁の外側で、ウェハリングを粘着剤層に貼付するウェハリング貼付工程と、半導体ウェハをブレードダイシングし、個片化された複数の半導体チップを得るチップ化工程とを備えることを特徴とする。
【００１０】
この半導体チップの製造方法によれば、接着剤層がウェハリングの穴の内側に収まると共に、接着剤層の周縁が全体にわたって半導体ウェハの外側に１０ｍｍ以上はみ出ることになる。このため、半導体ウェハをダイシングする際に、ダイシングブレード及び半導体ウェハ上に吹き付けられる切削水が、接着剤層の周縁部に直接当たることが抑制される。従って、ダイシングにおける切削水の水圧に起因する接着剤層の周縁部の剥離を抑制できる。よって、接着剤層の剥離に起因する汚染の少ない半導体チップを得ることができる。
【００１１】
チップ化工程において、前記半導体ウェハからはみ出す前記接着剤層のはみ出し部分に切削水を吹き付けてもよい。この場合、切削水が、接着剤層の周縁部に直接当たることが確実に抑制される。
【００１２】
切削水の供給圧力は、０．２ＭＰａ〜０．６ＭＰａであってもよい。切削水の流量は、０．５Ｌ／分〜２．０Ｌ／分であってもよい。
【００１３】
また、本発明に係る半導体ウェハの切断方法は、基材フィルム上に粘着剤層が形成され、粘着剤層に接するように当該粘着剤層上に接着剤層が形成されたダイシング・ダイボンディング一体型フィルムの接着剤層に、接着剤層の周縁が全体にわたって１０ｍｍよりも大きくはみ出るように、半導体ウェハを貼付する半導体ウェハ貼付工程と、接着剤層の周縁の外側で、ウェハリングを粘着剤層に貼付するウェハリング貼付工程と、半導体ウェハをブレードダイシングし、個片化された複数の半導体チップを得るチップ化工程とを備えることを特徴とする。
【００１４】
この半導体ウェハの切断方法によれば、接着剤層がウェハリングの穴の内側に収まると共に、接着剤層の周縁が全体にわたって半導体ウェハの外側に１０ｍｍ以上はみ出ることになる。このため、半導体ウェハをダイシングする際に、ダイシングブレード及び半導体ウェハ上に吹き付けられる切削水が、接着剤層の周縁部に直接当たることが抑制される。従って、ダイシングにおける切削水の水圧に起因する接着剤層の周縁部の剥離を抑制できる。よって、接着剤層の剥離に起因する汚染の少ない半導体チップを得ることができる。
【００１５】
チップ化工程において、前記半導体ウェハからはみ出す前記接着剤層のはみ出し部分に切削水を吹き付けてもよい。この場合、切削水が、接着剤層の周縁部に直接当たることが確実に抑制される。
【００１６】
切削水の供給圧力は、０．２ＭＰａ〜０．６ＭＰａであってもよい。切削水の流量は、０．５Ｌ／分〜２．０Ｌ／分であってもよい。
【００１７】
なお、ダイシング・ダイボンディング一体型フィルムは、基材フィルムと、基材フィルム上に形成され、ブレードダイシングに用いられるウェハリングが貼付される感圧型の粘着剤層と、粘着剤層上に形成され、ブレードダイシングの対象である半導体ウェハが貼付される中央部を有する接着剤層と、を備え、接着剤層の平面形状は円形となっており、接着剤層の面積は、半導体ウェハの面積よりも大きく、かつ基材フィルム及び粘着剤層のそれぞれの面積よりも小さくなっており、接着剤層の直径は、半導体ウェハの直径よりも大きくかつウェハリングの内径よりも小さくなっており、接着剤層の直径と半導体ウェハの直径との差が２０ｍｍよりも大きく３５ｍｍよりも小さくなっていることを特徴としてもよい。
【００１８】
このダイシング・ダイボンディング一体型フィルムでは、接着剤層の直径と半導体ウェハの直径との差が２０ｍｍよりも大きく３５ｍｍよりも小さくなっている。一般的に、ウェハリングの内径は、半導体ウェハの直径よりも３５ｍｍ以上大きいので、接着剤層はウェハリングの穴の内側に収まる。また、半導体ウェハが接着剤層の中央部に貼付された際に、接着剤層の周縁が半導体ウェハの外側に１０ｍｍよりも大きくはみ出ることになる。このため、半導体ウェハをダイシングする際に、ダイシングブレード及び半導体ウェハ上に吹き付けられる切削水が、接着剤層の周縁部に直接当たることが抑制される。従って、ダイシングにおける切削水の負荷や水圧に起因する接着剤層の周縁部の剥離を抑制できる。
【００１９】
また、ダイシング・ダイボンディング一体型フィルムの製造方法は、基材フィルム上に粘着剤層が形成されたダイシングフィルムを準備するダイシングフィルム準備工程と、剥離性基材上に接着剤層が形成されたダイボンディングフィルムを準備するダイボンディングフィルム準備工程と、接着剤層の面積が、接着剤層の中央部に貼付される半導体ウェハの面積よりも大きく、かつ粘着剤層及び基材フィルムのそれぞれの面積よりも小さくなるように、接着剤層を円形に切断する接着剤層切断工程と、ダイシングフィルムの粘着剤層が形成された面を、ダイボンディングフィルムの剥離性基材及び円形に切断された接着剤層に貼り付けるフィルム貼付工程と、を備え、接着剤層切断工程において、接着剤層の直径が、半導体ウェハの直径よりも大きくかつブレードダイシングに用いられるウェハリングの内径よりも小さくなり、接着剤層の直径と半導体ウェハの直径との差が２０ｍｍよりも大きく３５ｍｍよりも小さくなるように、接着剤層を切断することを特徴としてもよい。
【００２０】
ダイシングフィルム準備工程では、基材フィルム上に感圧型の粘着剤層が形成されたダイシングフィルムを準備することが好ましい。
【００２１】
このダイシング・ダイボンディング一体型フィルムの製造方法によれば、接着剤層の直径と半導体ウェハの直径との差が２０ｍｍよりも大きく３５ｍｍよりも小さくなる。一般的に、ウェハリングの内径は、半導体ウェハの直径よりも３５ｍｍ以上大きいので、接着剤層はウェハリングの穴の内側に収まる。また、半導体ウェハが接着剤層の中央部に貼付された際に、接着剤層の周縁が半導体ウェハの外側に１０ｍｍ以上はみ出ることになる。よって、半導体ウェハをダイシングする際に、ダイシングブレード及び半導体ウェハ上に吹き付けられる切削水が、接着剤層の周縁部に直接当たることが抑制される。従って、ダイシングにおける切削水の負荷や水圧に起因する接着剤層の周縁部の剥離を抑制できる。
【発明の効果】
【００２２】
本発明によれば、半導体ウェハのダイシング工程において、接着剤層の周縁部が粘着剤層から剥がれることを抑制する、ダイシング・ダイボンディング一体型フィルム、ダイシング・ダイボンディング一体型フィルムの製造方法、及び半導体チップの製造方法を提供できる。
【図面の簡単な説明】
【００２３】
【図１】図１は、本発明に係るダイシング・ダイボンディング一体型フィルムの一実施形態を示す図である。
【図２】図２は、図１のII−II線に沿った断面を示す図である。
【図３】図３（ａ）は、ダイシングフィルムを示す図である。図３（ｂ）は、ダイボンディングフィルムを示す図である。
【図４】図４（ａ）は、接着剤層をプレカットした状態を示す図である。図４（ｂ）は、ダイシングフィルムをダイボンディングフィルムに貼り付けた状態を示す図である。
【図５】図５は、基材フィルム及び粘着剤層をプレカットした状態を示す図である。
【図６】図６は、半導体ウェハ貼付工程を示す図である。
【図７】図７は、接着剤層上に半導体ウェハが貼付された状態を示す図である。
【図８】図８は、本発明に係るダイシング・ダイボンディング一体型フィルムを用いてダイシングを行っている状態を示す図である。
【図９】図９は、個片化された半導体チップをダイパッド上に搭載した状態を示す図である。
【図１０】図１０は、従来のダイシング・ダイボンディング一体型フィルムを用いてダイシングを行っている状態を示す図である。
【発明を実施するための形態】
【００２４】
以下、図面を参照しながら、本発明に係る半導体チップの製造方法及び加工用フィルムの好適な実施形態について詳細に説明する。
【００２５】
図１は、本発明に係るダイシング・ダイボンディング一体型フィルム１の一実施形態を示す図である。図２は、図１のII−II線に沿った断面を示す図である。
【００２６】
ダイシング・ダイボンディング一体型フィルム１は、半導体ウェハを半導体チップに個片化するダイシング用フィルムとしての機能と、個片化された半導体チップをダイパッドに接続する際の接着剤層を半導体チップに付与する機能と、を一体的に有するフィルムである。このダイシング・ダイボンディング一体型フィルム１は、基材フィルム３ａ、粘着剤層３ｂ、及び接着剤層２を備えている。
【００２７】
基材フィルム３ａは、ダイシング時に半導体ウェハを支持する部分である。基材フィルム３ａは円形の平面形状を有し、基材フィルム３ａの直径α１は、ダイシングに使用される環状のウェハリングの内径よりも大きくなっている。基材フィルム３ａには、例えば、ポリテトラフルオロエチレンフィルム、ポリエチレンテレフタレートフィルム、ポリ酢酸ビニルポリエチレン共重合体からなるフィルム、ポリエチレンフィルム、ポリプロピレンフィルム、ポリメチルペンテンフィルム、ポリ塩化ビニル等のプラスチックフィルム及び、それらを積層したフィルム等を用いることができる。
【００２８】
粘着剤層３ｂは、ウェハリングが貼付・固定される部分である。粘着剤層３ｂは円形の平面形状を有し、粘着剤層３ｂの直径α１は、ダイシングに使用される環状のウェハリングの内径よりも大きくなっている。粘着剤層３ｂの厚さは、例えば１μｍ〜５０μｍ程度となっている。粘着剤層３ｂは感圧型であり、例えば、アクリル系、ゴム系、シリコーン系、ポリウレタン系、又はポリエステル系などを主成分とする粘着剤層である。なお、感圧型の粘着剤層とは、エネルギー線を照射しなくても被着物を剥離させることが可能な粘着剤層である。粘着剤層３ｂが感圧型であると、粘着剤層３ｂ上の部位ごとの粘着力のばらつきが生じ難くなる。
【００２９】
接着剤層２は、ダイシング対象である半導体ウェハが同心状に貼付される中央部を有し、ダイシング後に個片化された半導体チップをダイパッドに接着・接続するためのものである。接着剤層２に含まれる接着剤としては、例えばエポキシ樹脂などの熱硬化性接着剤、光硬化性接着剤、熱可塑性接着剤あるいは酸素反応性接着剤等が挙げられる。接着剤層２は円形の平面形状を有する。接着剤層２の面積は、半導体ウェハの面積よりも大きくなっている。接着剤層２の膜厚は、例えば１μｍ以上２５０μｍ以下程度となっている。接着剤層２の膜厚が１μｍよりも薄いとダイボンド時に十分な接着力を確保することが困難になり、２５０μｍよりも厚いと不経済であり特性上の利点も少ない。
【００３０】
接着剤層２の直径α２は、半導体ウェハの直径よりも大きく、接着剤層２の直径α２と半導体ウェハの直径との差は２０ｍｍよりも大きく３５ｍｍよりも小さくなっている。ブレードダイシング用のウェハリングの内径は、ブレードダイシングの際にブレードがウェハリングに触れない程度に大きくなっている必要がある。このため、ウェハリングの内径は、例えば、半導体ウェハの直径よりも４５ｍｍ以上大きくなっている。接着剤層２は、ウェハリングの穴の内側に確実に収まる大きさであることが好ましい。例えば、ウェハリングを配置する装置の位置決め精度を考慮すると、接着剤層２の直径は、ウェハリングの穴の内径よりも１０ｍｍ程度小さいことが好ましい。また、ダイシング後に個片化された半導体チップをダイパッドに接着・接続する工程では、ダイシング・ダイボンディング一体型フィルム１はエキスパンドされる。ダイシング・ダイボンディング一体型フィルム１がエキスパンドされることにより、半導体チップの間隔が広がり、ピックアップが容易に行えるようになる。このエキスパンドの応力を十分に伝えるためにも、接着剤層２は、ウェハリングの穴の内径よりも１０ｍｍ程度小さいことが好ましい。従って、接着剤層２の直径と半導体ウェハの直径との差が３５ｍｍよりも小さいと、接着剤層２は、ウェハリングの穴の内側に確実に収まると共に、エキスパンドの応力を十分に伝えることができることとなる。特に、接着剤層２の直径と半導体ウェハの直径との差が３２ｍｍよりも小さいと、接着剤層２は、ウェハリングの穴の内側により確実に収まると共に、エキスパンドの応力をより十分に伝えることができることとなる。
【００３１】
例えば、ダイシング対象である半導体ウェハの直径が８インチ（２０３ｍｍ）であり、ウェハリングの内径が２４８ｍｍである場合には、接着剤層２の直径は、例えば２２３ｍｍ以上２４８ｍｍ未満であり、好ましくは２２８ｍｍ以上２３８ｍｍ未満である。また例えば、ダイシング対象である半導体ウェハの直径が１２インチ（３０５ｍｍ）であり、ウェハリングの内径が３５０ｍｍである場合には、接着剤層２の直径は、例えば３２５ｍｍ以上３５０ｍｍ未満であり、好ましくは３３０ｍｍ以上３４０ｍｍ未満である。
【００３２】
ダイシング・ダイボンディング一体型フィルム１は、基材フィルム３ａ、粘着剤層３ｂ、及び接着剤層２がこの順に積層されることによって構成されている。すなわち、粘着剤層３ｂは、基材フィルム３ａ上に接して形成されており、接着剤層２は、粘着剤層３ｂ上に接して形成されている。互いに円形の平面形状を有する基材フィルム３ａ、粘着剤層３ｂ、及び接着剤層２は、それぞれの円の中心が重なるように積層されている。また、基材フィルム３ａ及び粘着剤層３ｂと、接着剤層２とは同心状に配置されている。基材フィルム３ａ及び粘着剤層３ｂの直径α１は互いに同じであり、粘着剤層３ｂの面積は基材フィルム３ａの面積と同じとなっている。接着剤層２の面積は、粘着剤層３ｂ及び基材フィルム３ａのそれぞれの面積よりも小さくなっている。
【００３３】
上述したダイシング・ダイボンディング一体型フィルム１では、接着剤層２の直径α２と半導体ウェハの直径との差が２０ｍｍよりも大きく３５ｍｍよりも小さくなっており、接着剤層２の中央部に半導体ウェハを同心状に貼付する場合（すなわち接着剤層２の中心と半導体ウェハの中心とが重なるように貼付する場合）、接着剤層２の周縁が全体にわたって半導体ウェハの外側から１０ｍｍよりも大きくはみ出ることになる。よって、図８に示すように、半導体ウェハをダイシング装置のダイシングブレード３０でダイシングする際に、切削水供給ノズル４０から吹き付けられる切削水が、接着剤層２の周縁部Ｅに直接当たることが抑制される。従って、ダイシングにおける切削水の水圧に起因する接着剤層２の周縁部Ｅの剥離を抑制でき、接着剤層２の剥離に起因する半導体ウェハの汚染が抑制される。特に、接着剤層２の直径α２と半導体ウェハの直径との差が２５ｍｍ以上であると、ダイシングにおける切削水の水圧に起因する接着剤層２の周縁部Ｅの剥離をより確実に抑制でき、接着剤層２の剥離に起因する半導体ウェハの汚染がより確実に抑制される。ここで、接着剤層２の周縁部Ｅとは、接着剤層２の外周の端部からの距離が約１０ｍｍ以下の外周部分をいう。
【００３４】
なお、接着剤層２の周縁は、全体にわたって半導体ウェハの外側から１０ｍｍよりも大きくはみ出ることが特に好ましいが、切削水が当たり易い方向において１０ｍｍよりも大きくはみ出ていれば、必ずしも全体にわたって１０ｍｍよりも大きくはみ出ている必要はない。
【００３５】
なお、切削水としては、例えば、ブレードクーラー、シャワー、スプレーが標準装備されている。ブレードクーラー、シャワー、スプレーのそれぞれの供給圧力は、例えば０．２ＭＰａ〜０．６ＭＰａ程度である。ブレードクーラー、シャワー、スプレーのそれぞれの流量は、例えば０．５Ｌ／分〜２．０Ｌ／分程度である。
【００３６】
これに対して、従来のダイシング・ダイボンディング一体型フィルムのように、接着剤層２の直径と半導体ウェハの直径との差が２０ｍｍ以下であると、接着剤層２の中央部に半導体ウェハを同心状に貼付する場合、接着剤層２の周縁が半導体ウェハの外側からはみ出る量が全体にわたって１０ｍｍ以下となる。この場合、図１０に示すように、半導体ウェハをダイシングブレード３０でダイシングすると、切削水が接着剤層２の周縁部Ｅに直接当たる。よって、ダイシングにおける切削水の水圧に起因する接着剤層２の周縁部Ｅの剥離が生じ、剥離した接着剤層２の破片Ｂが半導体ウェハに付着してしまう。
【００３７】
また、上述したダイシング・ダイボンディング一体型フィルム１では、基材フィルム３ａ及び粘着剤層３ｂのそれぞれの直径α１は、ダイシングに使用されるウェハリングの内径よりも大きくなっており、接着剤層２の直径α２が、ウェハリングの内径よりも小さくなっていることにより、ダイシングに使用されるウェハリングを基材フィルム３ａ上に積層された粘着剤層３ｂに容易に貼付することができる。
【００３８】
また、本発明は、上述したダイシング・ダイボンディング一体型フィルム１に限られるものではない。例えば、接着剤層２の平面形状は、半導体ウェハの平面形状と相似の関係であることが好ましく、例えば円の外周の一部が直線である形状などでもよい。また、基材フィルム３ａ及び粘着剤層３ｂの平面形状は、円形以外であってもよく、例えば矩形であってもよい。また、粘着剤層３ｂの直径は、ダイシングに使用される環状のウェハリングの内径よりも大きくなっていればよく、基材フィルム３ａの直径以下となっていてもよい。粘着剤層３ｂが感圧型であると、本発明の効果が特に顕著になるが、粘着剤層３ｂがＵＶ型（ＵＶ照射により粘着力を変化させることができるもの）であっても、本発明の効果は得られる。また、上述したダイシング・ダイボンディング一体型フィルム１の接着剤層２及び粘着剤層３ｂは、剥離性基材によって支持・保護されていることが好ましい。このような剥離性基材には、貼り付け対象である半導体ウェハの直径よりも大きい幅を有する長尺シートを用いることができる。剥離性基材の厚みは、作業性を損なわない範囲で適宜に選択でき、例えば１μｍ以上１０００μｍ以下程度とすることができる。剥離性基材としては、ポリエステル系フィルム、ポリオレフィン系フィルム、プラスチックフィルム等を用いることができる。
【００３９】
以下に、ダイシング・ダイボンディング一体型フィルム１の製造方法の一例を図３〜図５を用いて説明する。まず、図３（ａ）に示すように、基材フィルム３ａ上に粘着剤層３ｂが形成されたダイシングフィルムを準備する（ダイシングフィルム準備工程）。また、図３（ｂ）に示すように、剥離性基材１０上に接着剤層２が形成されたダイボンディングフィルムを準備する（ダイボンディングフィルム準備工程）。
【００４０】
次いで図４（ａ）に示すように、接着剤層２を円形に切断する（接着剤層切断工程）。接着剤層切断工程では、接着剤層２の面積が、接着剤層２の中央部に同心状に貼付される半導体ウェハの面積よりも大きく、かつ粘着剤層３ｂ及び基材フィルム３ａの面積よりも小さくなるように、接着剤層２を切断する。この際、接着剤層２の直径が、半導体ウェハの直径よりも大きくかつダイシングの際に用いられるウェハリングの内径よりも小さくなり、接着剤層２の直径と半導体ウェハの直径との差が２０ｍｍよりも大きく３５ｍｍよりも小さくなるように、接着剤層２を円形に切断する。
【００４１】
続いて、図４（ｂ）に示すように、ダイシングフィルムの粘着剤層３ｂが形成された面を、剥離性基材１０及び円形に切断された接着剤層２に貼り付ける（フィルム貼付工程）。これにより、ダイシングフィルムとダイボンディングフィルムとが一体となる。
【００４２】
フィルム貼付工程の後に、基材フィルム３ａ及び粘着剤層３ｂを円形に切断する（基材フィルム及び粘着剤層切断工程）。基材フィルム及び粘着剤層切断工程では、基材フィルム３ａ及び粘着剤層３ｂのそれぞれの直径が、ダイシングに用いられるウェハリングの内径よりも大きくなるように、基材フィルム３ａ及び粘着剤層３ｂを円形に切断する。なお、あらかじめ基材フィルム３ａ及び粘着剤層３ｂの平面形状の大きさが、ウェハリングよりも大きければ、基材フィルム及び粘着剤層切断工程は省略することができる。
【００４３】
このダイシング・ダイボンディング一体型フィルム１の製造方法によれば、接着剤層２の直径α２と半導体ウェハの直径との差が２０ｍｍよりも大きく３５ｍｍよりも小さくなる。よって、上述したように、半導体ウェハをダイシングブレードでダイシングする際に、切削水が接着剤層２の周縁部Ｅに直接当たることが抑制される。従って、ダイシングにおける切削水の負荷・水圧に起因する接着剤層２の周縁部Ｅの剥離を抑制できる。
【００４４】
以下に、本発明に係る半導体チップの製造方法の一例について説明する。まず、上述したダイシング・ダイボンディング一体型フィルム１の製造方法によって製造されたダイシング・ダイボンディング一体型フィルム１を準備する（準備工程）。この例では、接着剤層２、粘着剤層３ｂ、及び基材フィルム３ａを長尺の剥離性基材１０上に形成したダイシング・ダイボンディング一体型フィルム１を用いる。最初、ダイシング・ダイボンディング一体型フィルム１は、図６に示すように、繰出装置１１に巻回されている。
【００４５】
準備工程の後に、剥離性基材１０を剥離する（基材剥離工程）。次いで、剥離性基材１０を剥離することによって露出した接着剤層２に、半導体ウェハＷを接着剤層２の中央部に同心状に貼付する（半導体ウェハ貼付工程）。これにより、接着剤層２の周縁が全体にわたって半導体ウェハＷの外側に１０ｍｍよりも大きくはみ出ることになる。なお、接着剤層２の周縁は、全体にわたって半導体ウェハの外側から１０ｍｍよりも大きくはみ出ることが特に好ましいが、切削水が当たり易い方向において１０ｍｍよりも大きくはみ出ていれば、必ずしも全体にわたって１０ｍｍよりも大きくはみ出ている必要はない。次いで、接着剤層２の周縁の外側で、粘着剤層３ｂにウェハリングＲを貼付する（ウェハリング貼付工程）。
【００４６】
具体的には、まず、ダイシング・ダイボンディング一体型フィルム１を繰出装置１１から送り出しローラー１３によって送り出し、分離板１５によって剥離性基材１０を剥離する。これにより、接着剤層２、粘着剤層３ｂ、及び基材フィルム３ａを剥離性基材１０から分離する。分離した接着剤層２、粘着剤層３ｂ、及び基材フィルム３ａを、押し付けローラー１４によって、ステージＳ上の半導体ウェハＷ及びウェハリングＲに押し付ける。このようにして、図７に示すように、接着剤層２に半導体ウェハＷを貼付し、粘着剤層３ｂにウェハリングＲを貼付する。なお、剥離された剥離性基材１０は、巻き取りローラー１６によって巻取装置１２へ巻き取られる。
【００４７】
続いて、図８に示すように、接着剤層２に貼付された半導体ウェハＷをダイシングし、個片化された複数の半導体チップＷ１を得る（チップ化工程）。ダイシングでは、ダイシングブレード３０及び半導体ウェハＷ上に、ダイシング装置の切削水供給ノズル４０から切削水を吹き付ける。切削水によって、半導体ウェハＷとダイシングブレード３０との間の摩擦熱が冷却されるとともに、半導体ウェハＷの切り屑などが洗浄・除去される。
【００４８】
このダイシングの際に、切削水として標準装備されているブレードクーラー、シャワー、スプレーのそれぞれの供給圧力を０．２ＭＰａ〜０．６ＭＰａ程度、流量を０．５Ｌ／分〜２．０Ｌ／分程度とする。
【００４９】
その後、個片化された半導体チップＷ１をピックアップし、図９に示すように接着剤層２ａを間に介してダイパッド７上に搭載する（ダイボンディング工程）。そして、ダイパッド７上の半導体チップＷ１をリードフレームのリードに繋ぐ（ワイヤーボンディング工程）。最後に、半導体チップＷ１を搭載したリードフレームを樹脂などで成形する（モールド工程）。
【００５０】
以上説明したように、この半導体チップの製造方法によれば、接着剤層２の直径α２と半導体ウェハＷの直径との差が２０ｍｍよりも大きく３５ｍｍよりも小さくなっている。よって、上述したように、半導体ウェハＷをダイシングブレード３０でダイシングする際に、切削水が接着剤層２の周縁部Ｅに直接当たることが抑制される。従って、ダイシングにおける切削水の水圧に起因する接着剤層２の周縁部Ｅの剥離を抑制できる。よって、接着剤層２に起因する汚染の少ない半導体チップＷ１を得ることができる。
【００５１】
以下、実施例１〜８及び比較例１〜２について説明するが、本発明は以下の実施例に限られるものではない。
（実施例１）
【００５２】
実施例１では、７５μｍ厚で直径が２０３ｍｍ（８インチ）のシリコンウェハ、直径が２４８ｍｍ以上のウェハリングを用いる例を示す。まず、基材フィルム上に粘着剤層が形成された３００ｍｍ幅のダイシングフィルム（例えば、日立化成工業株式会社製ＳＤ−３００１シリーズ）を準備した。また、剥離性基材上に接着剤層が形成されたダイボンディングフィルム（例えば、日立化成工業株式会社製ＦＨ−９００シリーズ）を準備した。
【００５３】
次いで、ダイボンディングフィルムの接着剤層の平面形状が直径２２３ｍｍの円形となるように、接着剤層をプレカット（予め切断）した。この際、接着剤層の面積が、ダイシング対象であるシリコンウェハの面積よりも大きく、かつ粘着剤層及び基材フィルムの面積よりも小さくなるように、接着剤層をプレカットした。
【００５４】
続いて、ダイシングフィルムの粘着剤層が形成された面を、剥離性基材及びプレカットされた接着剤層に貼り付けた。その後、基材フィルム及び粘着剤層の平面形状が直径２７０ｍｍの円形となるように、基材フィルム及び粘着剤層をプレカット（予め切断）し、ダイシング・ダイボンディング一体型フィルムを作製した。この際、円形の基材フィルム及び粘着剤層と、円形の接着剤層とが同心状となるようにした。
【００５５】
次いで、ダイシング・ダイボンディング一体型フィルムの剥離性基材を剥離して、露出した接着剤層にシリコンウェハをラミネートした。また、ウェハリングを粘着剤層に固着した。この状態で、シリコンウェハをダイシングブレード（例えば、株式会社ディスコ製のフルオートダイサーＤＦＤ−６３６１）を用いて切削水を吹き付けながらダイシングした。ダイシングは、厚さの異なる２枚のダイシングブレードを順次用いて加工するステップカット方式で行った。１枚目の厚いダイシングブレードとして、株式会社ディスコ製のダイシングブレードＮＢＣ−ＺＨ２０４Ｊ−ＳＥ２７ＨＤＤＤを用い、２枚目の薄いダイシングブレードとして、株式会社ディスコ製のダイシングブレードＮＢＣ−ＺＨ１２７Ｆ−ＳＥ ２７ＨＤＢＢを用いた。ブレード回転数は４０，０００ｒｐｍとし、切断速度は３０ｍｍ／秒とした。また、シリコンウェハを切断する際のブレードの送りピッチ、すなわちダイシングを行う間隔を５ｍｍとした。また、ダイシングの際に、切削水として標準装備されているブレードクーラー、シャワー、スプレーのそれぞれの供給圧力を０．４ＭＰａ程度とし、ブレードクーラー、シャワー、スプレーのそれぞれの流量を１．５Ｌ／分、１．０Ｌ／分、１．０Ｌ／分とした。
（実施例２〜８）
【００５６】
実施例２〜８では、ダイボンディングフィルムの接着剤層の直径をそれぞれ２２５ｍｍ、２２８ｍｍ、２３０ｍｍ、２３３ｍｍ、２３５ｍｍ、２３８ｍｍ、２４０ｍｍとした以外は、実施例１と同じ条件とした。
（比較例１）
【００５７】
比較例１では、ダイボンディングフィルムの接着剤層の直径を２２０ｍｍとした以外は、実施例１と同じ条件とした。
（実施例９〜１６）
【００５８】
実施例９では、７５μｍ厚で直径が３０５ｍｍ（１２インチ）のシリコンウェハ、直径が３５０ｍｍ以上のウェハリング、４００ｍｍ幅のダイシングフィルムを用い、ダイボンディングフィルムの接着剤層の直径をそれぞれ３２５ｍｍ、３２７ｍｍ、３３０ｍｍ、３３２ｍｍ、３３５ｍｍ、３３７ｍｍ、３４０ｍｍ、３４２ｍｍとした以外は、実施例１と同じ条件とした。
（比較例２）
【００５９】
比較例２では、７５μｍ厚で直径が３０５ｍｍ（１２インチ）のシリコンウェハ、直径が３５０ｍｍ以上のウェハリング、４００ｍｍ幅のダイシングフィルムを用い、ダイボンディングフィルムの接着剤層の直径を３２０ｍｍとした以外は、実施例１と同じ条件とした。
（評価）
【００６０】
評価方法として、ダイシング・ダイボンディング一体型フィルムの接着剤層の端部が、ダイシング時の切削水によって、粘着剤層から剥がれた量を観測した。接着剤層の端部の剥離の有無は、目視によって確認した。その結果を表１及び表２に示す。表１及び表２では、シリコンウェハをダイシングブレードにより８０ラインダイシングした時に剥離がなかったものを○、剥離したものを×とした。
【表１】
0005979207.tif 000002
【表２】
0005979207.tif 000003
【００６１】
表１及び表２より、比較例１及び２では接着剤層の端部の剥離発生が見られたのに対し、実施例１〜１６では接着剤層の端部の剥離発生が見られず、結果が良好であった。以上より、ダイシング・ダイボンディング一体型フィルムの接着剤層の周縁部が、ダイシング時の切削水によって粘着剤層から剥がれないようにするためには、半導体ウェハを接着剤層の中央部に同心状に貼付する場合に、接着剤層の直径と半導体ウェハの直径との差を、２０ｍｍよりも大きくすればよいことがわかった。
【産業上の利用可能性】
【００６２】
本発明によれば、半導体ウェハのダイシング工程において、接着剤層の周縁部が粘着剤層から剥がれることを抑制する、ダイシング・ダイボンディング一体型フィルム、ダイシング・ダイボンディング一体型フィルムの製造方法、及び半導体チップの製造方法を提供できる。
【符号の説明】
【００６３】
１…ダイシング・ダイボンディング一体型フィルム、２，２ａ…接着剤層、３ａ…基材フィルム、３ｂ…粘着剤層、７…ダイパッド、１０…剥離性基材、Ｅ…周縁部、Ｗ…半導体ウェハ、Ｗ１…半導体チップ、Ｒ…ウェハリング。
【図１】
0005979207.tif 000004
【図２】
0005979207.tif 000005
【図３】
0005979207.tif 000006
【図４】
0005979207.tif 000007
【図５】
0005979207.tif 000008
【図６】
0005979207.tif 000009
【図７】
0005979207.tif 000010
【図８】
0005979207.tif 000011
【図９】
0005979207.tif 000012
【図１０】
0005979207.tif 000013